Brevet FR2173943A1 — publié le 19731012

L'objet de la présente invention est un procédé de jointoyage de carrelages en matière céramique avec des matières de cimentage à base de résines synthétiques organique s utilisées dans le domaine de la protection contre la corrosion. Les jointoyages par coulis de carrelages céramiques avec des matières decimentage à base de mastics de résines synthétiques organiques utilisées dans le domaine de la protection contre la corrosion exigetàcause de l'adhérence extrêmement prononcée de ces mastics sur une matière céramique, des dispostions particulières destinées à empêcher la forte adhérence des restes de mastic sur la surface du carrelage. Suivant des procédés décrits dans un brevet français nO 1.554.282, on recouvre les carreaux ou dalles avant la pose et/ou le jointoyage, avec une dispersion de matièresynthétique servant de couche de séparation, on applique en coulis la matière de cimentage après la pose des carreaux ou dalles et on racle la couche de séparation après le durcissement pratique du mastic ou ciment dans les joints.La couche de séparation adhérant d'abord fermement sur les carreaux ou dalles réagit au cours du processus de durcissement avec le mastic de résines synthétiques et perd ainsi son adhérence sur le fond, de telle sorte que la pellicule complète constituée par la couche de séparation et la résine synthétique peut aisément être enlevée à l'aide de racloirs élastiques. Ancontrairea le mastic de-résines synthétiques se trouvant dans les joints n'est pas influencé par la couche de séparation et ses constituants en ce qui concerne la résistance mécanique et chimique et il durcit en conservant totalement l'effet d'adhérence particulièrement prononcé sur une matière céramique des mastics de résines synthétiques organiques utilisés dans le domaine de la protection contre la corrosion. De façon surprenante, il a à présent éte découvert que des jointoyages au coulis avec des matières de cimentage à base de mastics de résines synthétiques organiques utilisés dans le domaine de la protection contre la corrosion peuvent aussi être exécutés sans application préalable d'une couche de séparation sur le carrelage. L'objet de l'invention est un procédé de join toyage de carrelages en matière céramique avec des matières de cimentage à base de mastics de résines synthétiques organiques utilisés dans le domaine de la protection conte la corrosion, qui se caractérise par le fait que les matières de cimentage amenées à la consistance d'un coulis sont réparties sur le carrelage et introduites dans les joints sans application préalable d'une couche de séparation, les résidus de mastic subsistant sur le carrelage sont rapidement enlevés avec un racloir à jointoyer caoutchouté et lesrésidus de mastic subsistant alors encore sur le carrelage sont enlevés après durcissement pratique du mastic dans les joints, avec un agent ayant la composition suivante a) paraffine 2 à 4% en poids, b) chlorure de méthylène 70 à50%en poids, c) méthanol 10 à20% en poids, d) tylose 3 à 5% en poids e) ammoniac en solution aqueuse à 25 % O à 1% en poids Bien qu'un nettoyage de carrelages ou dallages jointoyé par un coulis de mortier de ciment avec des matières telles que de la sciure ou certains types de sable soit possible dans le but d'obtenir un nettoyage complet, une application de ces méthodes à des carrelages qui ont été jointoyés avec un mastic de résines synthétiques se heurtait toujours au fait qu'il apparaissait u encrassement de grande superficie et à bonne adhérence de la surface des carreaux ou -dalles, tel qu'aucun nettoyage d'une façon analogue à celle utilisée pour les carrelages jointoyés par coulis de mortier de ciment n'était possible. De façon surprenante, grâceàlamise en oeuvre de l'agent et du procédé suivant l'invention, il devient possible tout comme dans le cas du jointoyage au coulis de carrelages avec du mortier de ciment, d'effectuer aussi le nettoyage des carrelages ou dallage après jointoyage au moyen de sciure ou de certains types de sable. Le mastic n'est enlevé des joints que surune fai- ble épaisseur lors du nettoyage des carrelages ou dallages avec l'agent suivant l'invention et de la sciure ou certains types de sable. La solidité mécanique et la résistance chimique du mastic dans les joints et l'adhérence particulièrement prononcée des mastics de résines synthétiques organiques utilisés pour la protection contre la corrosion sur une matière céramique dans les joints ne sont pas réduites, de façon surprenante, par le procédé suivant l'invention. L'élément déterminant pour la composition de l'agent suivant l'invention est l'utilisation d'une plage étroite pour la proportion de paraffine. Lors de l'utilisation de moins de 2% de paraffine, la consistance n'est pas suffisante pour empêcher un enlèvement du mastic dans les joints. L'introduction de plus de 4% de paraffine dans l'agent suivant l'lnven- tion conduit à des formations de traînées semblables à du gel. Le jointoyage au coulis suivant 1' invention permet l'utilisation de largeurs de joints de 2 mm seulement. I1 doit être entendu que la présente invention n'est en aucune façon limitée aux formes de réalisation ci-avant et que bien des modifications peuvent y être apportées sans sortir du cadre du présent brevet. REVENDICATION Procédé de jointoyage de carrelages ou dallages en matière céramique avec des matières de cimentage à base de mastics de résines synthétiques organiques utilisés dans le domaine de la protection contre la corrosion, caractérisé en ce que les matières de cimentage amenées à la consistance d'un coulis sont réparties sur le carrelage et introduites dans les joints sans application préalable d'une couche de séparation, les résidus de mastic subsistant sur le carrelage ou dallage sont rapidement enlevés avec un racloir de jointoyage caoutchouté et les résidus de mastic subsistant alors encore sur le carrelage sont enlevés après durcissement pratique du mastic dans les joints, avec un agent de la composition suivante a) paraffine 2 à 4% en poids, b) chlorure de méthylène 70 à 50 /0 en poids, c) méthanol 10 à 20% en poids, d) tylose 3 à 5% en poids, e) ammoniac en solution 0 à 1% en poids. aqueuse à 25%